鉄製または鋼製の基材の表面に金属溶射による溶射被覆層が形成された溶射被覆部材において、前記溶射被覆層が、マグネシウムを含有するアルミニウム合金層とケイ素を含有するアルミニウム合金層とを混成した擬合金層であることを特徴とする溶射被覆部材。本発明の課題は、溶射被覆層に亜鉛を使用することなく耐食性と外観性を両立させた溶射被覆部材を提供することである。上記の課題を解決するために、本発明は、鉄製または鋼製の基材の表面に金属溶射による溶射被覆層が形成された溶射被覆部材において、前記溶射被覆層を、マグネシウムを含有するアルミニウム合金層とケイ素を含有するアルミニウム合金層とを混成した擬合金層としたのである。上記の構成によれば、溶射被覆層をアルミニウムやマグネシウム含有アルミニウム合金で形成した場合と同等の耐食性を有し、しかもその表面に孔食のない溶射被覆部材が得られる。上述したように、本発明の溶射被覆部材は、表面の溶射被覆層を、マグネシウムを含有するアルミニウム合金層とケイ素を含有するアルミニウム合金層とを混成した擬合金層としたものであり、被覆層を形成する金属材料として亜鉛を使用することなく、優れた耐食性と外観性を確保することができる。したがって、亜鉛が入手困難となった場合にも、安定して製造使用することができる。本発明の実施形態の溶射被覆部材は、鉄製または鋼製の基材の表面に、金属溶射によってマグネシウムを5mass含有するアルミニウム合金層とケイ素を12mass含有するアルミニウム合金層とが混じり合った擬合金層溶射被覆層を形成したものである。以下、上記実施形態の溶射被覆部材の耐食性を確認するために行った耐食試験について説明する。その試験片は、サンドブラスト処理を施した150mm×70mm×1.6mmの軟鋼板に、マグネシウムを5mass含有するアルミニウム合金の線材と、ケイ素を12mass含有するアルミニウム合金の線材とを体積比1:1でアーク溶射して、130g/m2の擬合金層を形成したものを用いた実施例。また、比較例として、溶射被覆層をアルミニウムのみで形成した試験片を作製した。その作製方法は、実施例の場合と溶射用の金属線材の材質が異なるだけで、同じ溶射方法でほぼ同量の被覆層が形成されるようにした。各試験片の構成を表1に示す。そして、各試験片の中央部に一辺が50mmのクロスカットを下地に達するように入れた後、各試験片に対して、JISK5600-7-9に規定されるサイクル腐食試験サイクルA:塩水噴霧2hr→乾燥4hr→湿潤2hrのサイクルを繰り返すを行い、その途中で試験片を週1回程度塩水に漬けて参照電極飽和銀塩化銀電極に対する電位を測定した。その測定結果を図1に示す。図1から、実施例の電位は比較例とほぼ同じ推移を示しており、実施例が比較例と同等の耐食性を有していることがわかる。また、試験後の各試験片の表面を観察したところ、比較例では多数の孔食が発生していたが、実施例の表面に孔食は見られなかった。上記の耐食試験の結果から、実施形態の溶射被覆部材は、その被覆層をアルミニウムで形成した場合と同等の耐食性を有し、かつ外観性に優れたものとなることが確認された。